【手続補正書】
【提出日】令和2年1月28日(2020.1.28)
【手続補正１】
【補正対象書類名】明細書
【補正対象項目名】０１９２
【補正方法】変更
【補正の内容】
【０１９２】
本明細書中に引用している刊行物の完全な開示は、それぞれが個々に組み込まれたかのように、その全体が参照により組み込まれる。本発明に対する様々な修正及び変更が、本発明の範囲及び趣旨から逸脱することなしに、当業者には明らかとなる。本発明は、本明細書に記載された例示的な実施形態及び実施例により不当に限定されることを意図するものではなく、そのような実施例及び実施形態は、例としてのみ提示されており、本発明の範囲は、本明細書で以下の通り記載される特許請求の範囲によってのみ限定されることが意図されていることを理解されたい。
以下、例示的実施形態について述べる。
［１］
（ａ）ガスバリア性フィルムと、
（ｂ）前記ガスバリア性フィルム上に配置されたポリマー転写層と、
（ｃ）前記ガスバリア性フィルムの反対側の、前記ポリマー転写層上に配置された剥離ライナーと、
を備える、バリア複合体。
［２］
前記転写層が、多官能性（メタ）アクリレートを含む重合性材料から形成されるポリマーを含む、［１］に記載のバリア複合体。
［３］
前記転写層が、前記転写層中に分散されたサブマイクロメートル粒子を含む、［１］又は［２］に記載のバリア複合体。
［４］
前記サブマイクロメートル粒子が、表面改質されている、［３］に記載のバリア複合体。
［５］
前記サブマイクロメートル粒子が、表面改質シリカサブマイクロメートル粒子である、［４］に記載のバリア複合体。
［６］
前記ガスバリア性フィルムに隣接する前記転写層の主表面が、ナノスケールの粗さを有する、［１］〜［５］のいずれか一項に記載のバリア複合体。
［７］
前記転写層が、約０．１ミクロン〜約８ミクロンの厚さを有する、［１］〜［６］のいずれか一項に記載のバリア複合体。
［８］
前記転写層が、約０．５ミクロン〜約６ミクロンの厚さを有する、［７］に記載のバリア複合体。
［９］
前記剥離ライナーが、ＰＥＴフィルム及び非シリコーン非フッ素化剥離材料を含む、［１］〜［８］のいずれか一項に記載のバリア複合体。
［１０］
前記剥離ライナーが、剥離材料前駆体を照射することにより形成される剥離材料を含み、
前記剥離材料前駆体は、２０℃及び周波数１Ｈｚにおいて測定したときに約１×１０２〜約３×１０６Ｐａの剪断貯蔵弾性率を有し、前記剥離材料は、２５．４ｍＮ／ｍのぬれ張力を有するメタノール及び水（容積比９０：１０）の混合溶液を使用して測定して１５°以上の接触角を有する、
［１］〜［９］のいずれか一項に記載のバリア複合体。
［１１］
前記ガスバリア性フィルムが、２３℃及び９０％ＲＨにおいて約０．００５ｃｃ／ｍ２／日未満の酸素透過率、並びに２３℃及び９０％ＲＨにおいて約０．００５ｇ／ｍ２／日未満の水蒸気透過率を有する超バリアフィルムである、［１］〜［１０］のいずれか一項に記載のバリア複合体。
［１２］
前記超バリアフィルムが、ポリマー層同士の間に配置された可視光透過性無機層を含む多層フィルムである、［１１］に記載のバリア複合体。
［１３］
前記ガスバリア性フィルムが、約０．３ミクロン〜約１０ミクロンの厚さを有する、［１］〜［１２］のいずれか一項に記載のバリア複合体。
［１４］
前記ガスバリア性フィルムが、約１ミクロン〜約８ミクロンの厚さを有する、［１３］に記載のバリア複合体。
［１５］
前記ガスバリア性フィルム及び前記転写層が、非複屈折性である、［１］〜［１４］のいずれか一項に記載のバリア複合体。
［１６］
前記転写層の反対側の、前記ガスバリア性フィルム上に配置された接着層を更に備える、［１］〜［１５］のいずれか一項に記載のバリア複合体。
［１７］
前記接着層が、ＵＶ硬化性接着剤を含む、［１６］に記載のバリア複合体。
［１８］
前記接着層が、バリア接着剤を含む、［１６］又は［１７］に記載のバリア複合体。
［１９］
基板上に接着されている、［１］〜［１８］のいずれか一項に記載のバリア複合体。
［２０］
前記基板が、偏光子、ディフューザ又はタッチセンサである、［１９］に記載のバリア複合体。
［２１］
薄膜デバイスを封入する［１］〜［１８］のいずれか一項に記載のバリア複合体を備える、封入された薄膜デバイス。
［２２］
約２００ミクロン未満の厚さを有する、［２１］に記載の封入された薄膜デバイス。
［２３］
ＯＬＥＤである、［２１］又は［２２］に記載の封入された薄膜デバイス。
［２４］
太陽セル、電気泳動ディスプレイ、エレクトロクロミックディスプレイ、薄膜電池、量子ドットデバイス、センサ、及びこれらの組み合わせからなる群から選択される、［２１又は２２に記載の封入された薄膜デバイス。
［２５］
偏光子、ディフューザ、タッチセンサ、又はこれらの組み合わせを更に備える、［２１］〜［２４］のいずれか一項に記載の封入された薄膜デバイス。
［２６］
（ａ）第１のポリマー転写層上に配置された第１のガスバリア性フィルムを含む第１のバリア複合体と、
（ｂ）第２のポリマー転写層上に配置された第２のガスバリア性フィルムを含む第２のバリア複合体と、
（ｃ）前記第１のガスバリア性フィルムと前記第２のガスバリア性フィルムとの間に配置された架橋ポリマー層を含む層と
を備える、二重バリア複合体。
［２７］
前記第１の転写層及び前記第２の転写層が、それぞれ、約０．１ミクロン〜約８ミクロンの厚さを有する、［２６］に記載の二重バリア複合体。
［２８］
前記第１の転写層及び前記第２の転写層が、それぞれ、約０．５ミクロン〜約６ミクロンの厚さを有する、［２７］に記載の二重バリア複合体。
［２９］
前記第１のガスバリア性フィルム及び前記第２のガスバリア性フィルムが、それぞれ、約０．３ミクロン〜約１０ミクロンの厚さを有する、［２６］〜［２８］のいずれか一項に記載の二重バリア複合体。
［３０］
前記第１のガスバリア性フィルム及び前記第２のガスバリア性フィルムが、それぞれ、約１ミクロン〜約８ミクロンの厚さを有する、［２９］に記載の二重バリア複合体。
［３１］
前記架橋ポリマー層が、約２ミクロン〜約２００ミクロンの厚さを有する、［２６］〜［３０］のいずれか一項に記載の二重バリア複合体。
［３２］
前記架橋ポリマー層が、約２ミクロン〜約１００ミクロンの厚さを有する、［３１］に記載の二重バリア複合体。
［３３］
前記二重バリア複合体のすべての成分が、非複屈折性である、［２６］〜［３２］のいずれか一項に記載の二重バリア複合体。
［３４］
量子ドットが、前記架橋ポリマー層中に分散されている、［２６］〜［３２］のいずれか一項に記載の二重バリア複合体。
［３５］
前記架橋ポリマー層が、チオール−エンを含む、［２６］〜［３４］のいずれか一項に記載の二重バリア複合体。
［３６］
前記架橋ポリマー層が、ウレタンアクリレートオリゴマーとアクリレートモノマーとのブレンドから形成されたポリマーを含む、［２６］〜［３４］のいずれか一項に記載の二重バリア複合体。
［３７］
二重バリアスタックが、１％の引張ひずみにおいてバリア不良を示さない、［２６］〜［３６］のいずれか一項に記載の二重バリア複合体。
［３８］
二重バリアスタックが、１％の引張ひずみでの１００，０００サイクル後にバリア不良を示さない、［２６］〜［３７］のいずれか一項に記載の二重バリア複合体。
［３９］
前記第１のポリマー転写層又は前記第２のポリマー転写層のうちの少なくとも１つの上に剥離ライナーを更に備える、［２６］〜［３８］のいずれか一項に記載の二重バリア複合体。
［４０］
前記ポリマー転写層のうちの１つの上に配置された接着層を更に備える、［２６］〜［３９］のいずれか一項に記載の二重バリア複合体。
［４１］
前記接着層が、バリア接着剤を含む、［４０］に記載の二重バリア複合体。
［４２］
前記ポリマー転写層の反対側の、前記接着層上に配置された剥離ライナーを更に備える、［４０］又は［４１］に記載の二重バリア複合体。
［４３］
薄膜デバイスを封入する［２６］〜［４１］のいずれか一項に記載の二重バリア複合体を備える、封入された薄膜デバイス。
［４４］
約２００ミクロン未満の厚さを有する、［４３］に記載の封入された薄膜デバイス。
［４５］
ＯＬＥＤである、［４３］又は［４４］に記載の封入された薄膜デバイス。
［４６］
太陽セル、電気泳動ディスプレイ、エレクトロクロミックディスプレイ、薄膜電池、量子ドットデバイス、センサ、及びこれらの組み合わせからなる群から選択される、［４３］又は［４４］に記載の封入された薄膜デバイス。
［４７］
偏光子、ディフューザ、タッチセンサ、又はこれらの組み合わせを更に備える、［４３］〜［４６］のいずれか一項に記載の封入された薄膜デバイス。
［４８］
薄膜デバイスを封入する方法であって、
（ａ）ガスバリア性フィルム、前記ガスバリア性フィルム上に配置されたポリマー転写層、及び前記ガスバリア性フィルムの反対側の、前記ポリマー転写層上に配置された剥離ライナーを含むバリア複合体を準備する工程と、
（ｂ）薄膜デバイスを準備する工程と、
（ｃ）前記バリア複合体を前記薄膜デバイスに接着させる工程と、
を含む、方法。
［４９］
前記剥離ライナーを除去する工程を更に含む、［４８］に記載の方法。
［５０］
薄膜デバイスを封入する方法であって、
（ａ）
（ｉ）第１のポリマー転写層上に配置された第１のガスバリア性フィルム、及び前記第１のポリマー転写層の反対側に配置された第１の剥離ライナーを含む、第１のバリア複合体と、
（ｉｉ）第２のポリマー転写層上に配置された第２のガスバリア性フィルム、及び前記第２のポリマー転写層の反対側に配置された第２の剥離ライナーを含む、第２のバリア複合体と、
（ｉｉｉ）前記第１のガスバリア性フィルムと前記第２のガスバリア性フィルムとの間に配置された架橋ポリマー層を含む層と、
を備える二重バリア複合体を準備する工程と、
（ｂ）薄膜デバイスを準備する工程と、
（ｃ）前記第１の剥離ライナーを除去する工程と、
（ｄ）前記二重バリア複合体を前記薄膜デバイスへ接着する工程と
を含む、方法。
［５１］
１％の引張ひずみにおいてバリア不良を示さない、ガスバリア性フィルム及びポリマー転写層上に配置された前記ポリマー転写層を備える、バリア複合体。
［５２］
１％の引張ひずみでの１００，０００サイクル後にバリア不良を示さない、ガスバリア性フィルム及びポリマー転写層上に配置された前記ポリマー転写層を備えるバリア複合体。
【手続補正２】
【補正対象書類名】特許請求の範囲
【補正対象項目名】全文
【補正方法】変更
【補正の内容】
【特許請求の範囲】
【請求項１】
（ａ）ガスバリア性フィルムと、
（ｂ）前記ガスバリア性フィルム上に配置されたポリマー転写層と、
（ｃ）前記ガスバリア性フィルムの反対側の、前記ポリマー転写層上に配置された剥離ライナーと、
を備える、バリア複合体。
【請求項２】
前記ガスバリア性フィルムに隣接する前記転写層の主表面が、ナノスケールの粗さを有する、請求項１のいずれか一項に記載のバリア複合体。
【請求項３】
前記剥離ライナーが、ＰＥＴフィルム及び非シリコーン非フッ素化剥離材料を含む、請求項１〜２のいずれか一項に記載のバリア複合体。
【請求項４】
前記剥離ライナーが、剥離材料前駆体を照射することにより形成される剥離材料を含み、
前記剥離材料前駆体は、２０℃及び周波数１Ｈｚにおいて測定したときに約１×１０２〜約３×１０６Ｐａの剪断貯蔵弾性率を有し、前記剥離材料は、２５．４ｍＮ／ｍのぬれ張力を有するメタノール及び水（容積比９０：１０）の混合溶液を使用して測定して１５°以上の接触角を有する、
請求項１〜３のいずれか一項に記載のバリア複合体。
【請求項５】
前記ガスバリア性フィルムが、２３℃及び９０％ＲＨにおいて約０．００５ｃｃ／ｍ２／日未満の酸素透過率、並びに２３℃及び９０％ＲＨにおいて約０．００５ｇ／ｍ２／日未満の水蒸気透過率を有する超バリアフィルムである、請求項１〜４のいずれか一項に記載のバリア複合体。
【請求項６】
（ａ）第１のポリマー転写層上に配置された第１のガスバリア性フィルムを含む第１のバリア複合体と、
（ｂ）第２のポリマー転写層上に配置された第２のガスバリア性フィルムを含む第２のバリア複合体と、
（ｃ）前記第１のガスバリア性フィルムと前記第２のガスバリア性フィルムとの間に配置された架橋ポリマー層を含む層と
を備える、二重バリア複合体。
【請求項７】
前記二重バリア複合体のすべての成分が、非複屈折性である、請求項６に記載の二重バリア複合体。
【請求項８】
量子ドットが、前記架橋ポリマー層中に分散されている、請求項６〜７のいずれか一項に記載の二重バリア複合体。
【請求項９】
二重バリアスタックが、１％の引張ひずみにおいてバリア不良を示さない、請求項６〜８のいずれか一項に記載の二重バリア複合体。
【請求項１０】
二重バリアスタックが、１％の引張ひずみでの１００，０００サイクル後にバリア不良を示さない、請求項６〜９のいずれか一項に記載の二重バリア複合体。
【請求項１１】
薄膜デバイスを封入する方法であって、
（ａ）ガスバリア性フィルム、前記ガスバリア性フィルム上に配置されたポリマー転写層、及び前記ガスバリア性フィルムの反対側の、前記ポリマー転写層上に配置された剥離ライナーを含むバリア複合体を準備する工程と、
（ｂ）薄膜デバイスを準備する工程と、
（ｃ）前記バリア複合体を前記薄膜デバイスに接着させる工程と、
を含む、方法。
【請求項１２】
薄膜デバイスを封入する方法であって、
（ａ）
（ｉ）第１のポリマー転写層上に配置された第１のガスバリア性フィルム、及び前記第１のポリマー転写層の反対側に配置された第１の剥離ライナーを含む、第１のバリア複合体と、
（ｉｉ）第２のポリマー転写層上に配置された第２のガスバリア性フィルム、及び前記第２のポリマー転写層の反対側に配置された第２の剥離ライナーを含む、第２のバリア複合体と、
（ｉｉｉ）前記第１のガスバリア性フィルムと前記第２のガスバリア性フィルムとの間に配置された架橋ポリマー層を含む層と、
を備える二重バリア複合体を準備する工程と、
（ｂ）薄膜デバイスを準備する工程と、
（ｃ）前記第１の剥離ライナーを除去する工程と、
（ｄ）前記二重バリア複合体を前記薄膜デバイスへ接着する工程と
を含む、方法。
【請求項１３】
１％の引張ひずみにおいてバリア不良を示さない、ガスバリア性フィルム及びポリマー転写層上に配置された前記ポリマー転写層を備える、バリア複合体。
【請求項１４】
１％の引張ひずみでの１００，０００サイクル後にバリア不良を示さない、ガスバリア性フィルム及びポリマー転写層上に配置された前記ポリマー転写層を備えるバリア複合体。